【誤訳訂正書】
【提出日】平成24年2月13日(2012.2.13)
【誤訳訂正１】
【訂正対象書類名】明細書
【訂正対象項目名】０００１
【訂正方法】変更
【訂正の内容】
【０００１】
【発明の属する技術分野】
本発明は、共役ジエンの重合に使用可能な固体支持触媒、前記触媒の製造方法及び前記触媒を使用して共役ジエンを重合する方法に関する。本発明は、例えば、固体のシリカベースの支持体を含む触媒に適用する。
【従来の技術】
当業者は、共役ジエンを重合する為の触媒を製造する為に希土類を使用することを良く熟知している。得られた触媒の十分な活性の為の基本的条件は、希土類が重合溶媒中に十分に良く分散される点にある。
ＥＰＡ−８５６５３０は、固体支持触媒の調製の為に、有機希土類誘導体の使用を開示している。これらの有機誘導体は、炭化水素重合溶媒に可溶であることが知られており、従って、溶媒中において相当する希土類の良好な分散を用意することは公知である。
【発明が解決しようとする課題】
前記特許に記載された触媒は、固体シリカベース無機支持体を、溶媒中で、一方において、アルキルアルミニウムクロライドと、次いで、ネオジムカルボキシレートの様な有機希土類誘導体を含む溶液と反応させ、他方において、アルキルアルミニウム又はアルキルアルミニウムハイドライドからなる助触媒と反応させることによって調製される。
この触媒の一つの大きな欠点は、前記触媒の調製の目的の為に、この有機希土類誘導体を予め合成して置く必要のあることである。
【誤訳訂正２】
【訂正対象書類名】明細書
【訂正対象項目名】０００３
【訂正方法】変更
【訂正の内容】
【０００３】
この触媒は、イソプレンの重合反応中において十分な触媒活性を有する触媒を得る為に、３０又は４０と言った高い値を達成しても良いアルミニウム：ネオジム比を使用することの可能性によって、ＥＰＡ−６３７５８９に開示の触媒とは異なる。
然しながら、この均質触媒の一つの大きな欠点は、得られたポリイソプレンの減少した粘度値及びシス−１，４結合の水準の点にある。
【課題を解決するための手段】
本発明の目的は、これらの欠点を解決する点にある。
この目的の為に、共役ジエンの重合に使用可能な本発明の固体支持触媒は、
Ａ）式：Ｍ（Ａｒ）（ＡｌＸ4）3（式中、Ｍは、メンデレーエフの元素周期律表の５７〜７１の原子番号を有する金属の中から選ばれた希土類金属であり、Ａｒは、芳香族炭化水素溶媒であり、Ａｌは、アルミニウムであり、Ｘは、フッ素、塩素、臭素又は沃素であっても良いハロゲン原子である）で表されるコンプレックスと、
Ｂ）少なくとも一種の無機金属酸化物化合物を含む固体支持体、
との反応生成物を含む。
【誤訳訂正３】
【訂正対象書類名】明細書
【訂正対象項目名】０００８
【訂正方法】変更
【訂正の内容】
【０００８】
化合物ＡｌＸnＲ3-nを伴うこの反応は、２〜３分〜数時間の範囲であっても良い期間で行われる。
この方法で変性された触媒は、次いで、不活性炭化水素溶媒で洗浄され、次いで、変性され、洗浄された触媒は真空下で乾燥される。
上記コンプレックスを得る為の反応体として使用される化合物ＡｌＸnＲ3-nの量と、使用される希土類金属の量との間のモル比は、１．５以上でなければならず、相当に変化しても良い。
共役ジエンの重合の為の本発明方法は、不活性炭化水素溶媒中で、少なくとも一種の共役ジエンモノマーを、上記に定義された本発明の前記固体支持触媒とトリアルキルアルミニウム又はジアルキルアルミニウムハイドライドからなる活性体化合物とを反応させることから成る。
本発明の重合方法で使用されても良い共役ジエンモノマーは、例えば、１，３−ブタジエン及び／又はイソプレンである。
この重合方法は、４０℃〜１２０℃の温度、更に好ましくは７０℃近辺の温度で行うのが好ましい。
上記で述べられた、そして更なる本発明の特徴は、以下の本発明の幾つかの例示的実施態様の記述で一層詳細に開示されるが、これらは、例示的であって、限定的実施例ではない。
本発明の全ての実施例はアルゴンの下で行われ、使用される溶媒は、アルゴン流の下で３Åのモレキュラーシーブで予め乾燥された。固有粘度は、更に、２５℃で、トルエン中で、０．１ｇ／ｄｌの濃度で決定された。
これらの実施例において、様々な触媒の調製の為に使用される希土類は、実施例１〜１０ではネオジムであり、実施例１２ではプラセオジムである。
【誤訳訂正４】
【訂正対象書類名】明細書
【訂正対象項目名】００１０
【訂正方法】変更
【訂正の内容】
【００１０】
【実施例】
実施例１：
１）触媒調製（その場で形成されるコンプレックス）：
無水ＡｌＣｌ3（三塩化アルミニウム）から成るルイス酸４．６ｇと２．３７ｇの前記加熱処理したシリカ「Ｉ３３２」を、トルエン中で、８０℃の温度で１時間３０分、一緒に攪拌した。この方法で、触媒の為の固体支持体を得た。
次いで、１．７１ｇのＮｄＣｌ3を添加し、この混合物を３時間、８０℃に加熱した。この方法で、Ｎｄ（η6−Ｃ6Ｈ5Ｍｅ）（ＡｌＣｌ4）3コンプレックスがその場で形成された（ここで、Ｍｅは、メチル基であり、η6−Ｃ6Ｈ5Ｍｅはトルエンを表し、これは溶媒Ａｒとして使用される）。
得られた触媒は、次いで、トルエンで洗浄され、真空下で乾燥された。次いで、過剰のＡｌＣｌ3が真空下で昇華された。
２）ブタジエン重合方法：
この実施例で述べた様にして調製された触媒８５ｍｇとジイソブチルアルミニウムハイドライドから成る活性体化合物３ミリモル／リットルが添加された１８０ｍｌのヘプタンから成る懸濁液を反応器に導入した。次いで、３０ｍｌのブタジエンを添加し、反応器温度を７０℃に調整した。６０分の反応時間の後、反応器を冷却し、次いで、得られたポリマーをメタノール中に沈殿させて重合を終了させた。
３．１２ｄｌ／ｇの固有粘度と、９９％を僅かに超えるシス結合含有量を有するポリブタジエン１．１ｇが得られた。
【誤訳訂正５】
【訂正対象書類名】明細書
【訂正対象項目名】００１１
【訂正方法】変更
【訂正の内容】
【００１１】
実施例２：
１）触媒調製（その場で形成されるコンプレックスと式：ＡｌＸnＲ3-nの化合物の最終添加）：
無水ＡｌＣｌ3（三塩化アルミニウム）から成るルイス酸１．９３ｇと１．７１ｇの前記加熱処理したシリカ「Ｉ３３２」を、トルエン中で、９０℃の温度で１時間、一緒に攪拌した。この方法で、触媒の為の固体支持体を得た。
次いで、０．８ｇのＮｄＣｌ3を添加し、この混合物を３時間１５分、９０℃に加熱した。この方法で、Ｎｄ（η6−Ｃ6Ｈ5Ｍｅ）（ＡｌＣｌ4）3コンプレックスがその場で形成された。得られた固体は、次いで、トルエンで洗浄され、真空下で乾燥された。次いで、過剰のＡｌＣｌ3が、１３０℃で真空下で昇華された。
次いで、この固体１ｇを、トルエン中で、トリエチルアルミニウム（上記式：ＡｌＸnＲ3-n（ｎ＝０）で表される）のモル溶液１０ｍｌで処理した。得られた触媒をヘプタンで洗浄し、真空下で乾燥した。
２）ブタジエン重合方法：
この実施例で述べた様にして調製された触媒８５ｍｇとジイソブチルアルミニウムハイドライドから成る活性体化合物３ミリモル／リットルが添加された１８０ｍｌのヘプタンから成る懸濁液を反応器に導入した。次いで、３０ｍｌのブタジエンを添加し、反応器温度を７０℃に調整した。３０分の反応時間の後、反応器を冷却し、次いで、得られたポリマーをメタノール中に沈殿させて重合を終了させた。
２．２８ｄｌ／ｇの固有粘度と、９９％を僅かに超えるシス結合含有量を有するポリブタジエン６．５ｇが得られた。
【誤訳訂正６】
【訂正対象書類名】明細書
【訂正対象項目名】００１２
【訂正方法】変更
【訂正の内容】
【００１２】
実施例３：
１）触媒調整（予備形成コンプレックスと式：ＡｌＸnＲ3-nの化合物の最終添加）：
ＴｉＣｌ4（四塩化チタン）から成るルイス酸約３０mlを、前記加熱処理された１ｇのシリカ「I332」に添加した。この混合物を、８０℃の温度で１時間攪拌し、次いで、得られた固体をヘプタンで洗浄した。この方法で、触媒用の固体支持体を得た。
次いで、この固体支持体とは別に、１．０９ｇの無水ＡｌＣｌ3と０．４１ｇのＮｄＣｌ3を、トルエン中で、９０℃で３時間一緒に攪拌した。この方法で、Ｎｄ（η6−Ｃ6Ｈ5Ｍｅ）（ＡｌＣｌ4）3コンプレックスから成る溶液が得られた。
上記の固体支持体を、次いで、このコンプレックスと、１時間、９０℃で反応させた。得られた固体をトルエンで洗浄し、次いで、真空下で乾燥した。
この方法で得られた固体０．５７ｇを、次いで、冷却して、トリエチルアルミニウムのモル溶液８ｍｌと反応させた。この方法で得られた触媒を、次いで、ヘプタンで洗浄し、真空下で乾燥した。
２）ブタジエン重合方法：
この実施例で述べた様にして調製された触媒８３ｍｇとジイソブチルアルミニウムハイドライドから成る活性体化合物３ミリモル／リットルが添加された１８０ｍｌのヘプタンから成る懸濁液を反応器に導入した。次いで、３０ｍｌのブタジエンを添加し、反応器温度を７０℃に調整した。１５分の反応時間の後、反応器を冷却し、次いで、得られたポリマーをメタノール中に沈殿させて重合を終了させた。
２．２０ｄｌ／ｇの固有粘度と、９９％を僅かに超えるシス結合含有量を有するポリブタジエン１１．１ｇが得られた。
【誤訳訂正７】
【訂正対象書類名】明細書
【訂正対象項目名】００１３
【訂正方法】変更
【訂正の内容】
【００１３】
実施例４：
１）触媒調整（予備形成コンプレックスと式：ＡｌＸnＲ3-nの化合物の最終添加）：
上記加熱処理されたシリカ「I332」とＺｒＣｌ4（四塩化ジルコニウム）から成るルイス酸１．２１ｇの混合物をオーブンに入れた。ＺｒＣｌ4を大気圧下で３００℃の温度で３０分間昇華させた。この方法で、触媒用の固体支持体を得た。
次いで、この固体支持体とは別に、０．７３ｇの無水ＡｌＣｌ3と０．３６ｇのＮｄＣｌ3を、トルエン中で、９０℃で３時間一緒に攪拌した。この方法で、Ｎｄ（η6−Ｃ6Ｈ5Ｍｅ）（ＡｌＣｌ4）3３コンプレックスから成る溶液が得られた。
上記の固体支持体０．９ｇを、次いで、このコンプレックスと、１６時間３０分、８０℃で反応させた。得られた固体をトルエンで洗浄し、次いで、真空下で乾燥した。
この方法で得られた固体を、次いで、トリエチルアルミニウムのモル溶液１０ｍｌと反応させた。この方法で得られた触媒を、次いで、ヘプタンで洗浄し、真空下で乾燥した。
２）ブタジエン重合方法：
この実施例で述べた様にして調製された触媒７１ｍｇとジイソブチルアルミニウムハイドライドから成る活性体化合物３ミリモル／リットルが添加された１８０ｍｌのヘプタンから成る懸濁液を反応器に導入した。次いで、３０ｍｌのブタジエンを添加し、反応器温度を７０℃に調整した。６０分の反応時間の後、反応器を冷却し、次いで、得られたポリマーをメタノール中に沈殿させて重合を終了させた。
２．２５ｄｌ／ｇの固有粘度と、９９％を僅かに超えるシス結合含有量を有するポリブタジエン０．８ｇが得られた。
【誤訳訂正８】
【訂正対象書類名】明細書
【訂正対象項目名】００１４
【訂正方法】変更
【訂正の内容】
【００１４】
実施例５：
１）触媒調整（予備形成コンプレックスと式：ＡｌＸnＲ3-nの化合物の最終添加での）：
ＢＣｌ3（三塩化硼素）から成るルイス酸のモル溶液１１ｍｌを、ヘプタンの中に入れられた上記加熱処理されたシリカ「I332」１．７ｇに添加した。この混合物を７０℃の温度で２時間２０分攪拌し、次いで、得られた固体をヘプタンで洗浄した。この方法で、触媒用の固体支持体を得た。
次いで、この固体支持体とは別に、１．７６ｇの無水ＡｌＣｌ3と０．６８ｇのＮｄＣｌ3を、トルエン中で、９０℃で３時間一緒に攪拌した。この方法で、Ｎｄ（η6−Ｃ6Ｈ5Ｍｅ）（ＡｌＣｌ4）3コンプレックスから成る溶液が得られた。
上記の固体支持体を、次いで、このコンプレックスと、３時間、９０℃で反応させた。得られた固体をトルエンで洗浄し、次いで、真空下で乾燥した。
この方法で得られた固体を、次いで、トリエチルアルミニウムのモル溶液１０ｍｌと反応させた。この方法で得られた触媒を、次いで、ヘプタンで洗浄し、真空下で乾燥した。
２）ブタジエン重合方法：
この実施例で述べた様にして調製された触媒３５ｍｇとジイソブチルアルミニウムハイドライドから成る活性体化合物３ミリモル／リットルが添加された１８０ｍｌのヘプタンから成る懸濁液を反応器に導入した。次いで、３０ｍｌのブタジエンを添加し、反応器温度を７０℃に調整した。１５分の反応時間の後、反応器を冷却し、次いで、得られたポリマーをメタノール中に沈殿させて重合を終了させた。
２．１５ｄｌ／ｇの固有粘度と、９９％を僅かに超えるシス結合含有量を有するポリブタジエン１０．４ｇが得られた。
３）イソプレン重合方法：
シクロヘキサン１１６ｍｌ、この実施例で述べた様にして調製された触媒３５ｍｇ、ジイソブチルアルミニウムハイドライドから成る活性体化合物３ミリモル／リットル及びイソプレン１４．７ｍｌを反応器に導入した。反応器温度を６０℃に調整した。２０時間の反応時間の後、メタノールを添加して重合を終了させた。得られたポリイソプレンは、安定化されて、真空下で乾燥された。
６．５ｄｌ／ｇの固有粘度と、９５．８％のシス結合含有量を有するポリイソプレン８．９ｇが得られた。
この方法の一つの別法として、反応器温度を含めて、其の他の反応条件を変えずに、触媒３５ｍｇに換えて３０ｍｇの前記触媒を反応器に導入した。１時間の反応時間の後（上記の２０時間に代えて）、メタノールを添加して重合を終了させ、次いで、得られたポリイソプレンを安定化し、真空下で乾燥した。
４ｄｌ／ｇの固有粘度と、９６．１％のシス結合含有量を有するポリイソプレン２．８ｇが得られた。
【誤訳訂正９】
【訂正対象書類名】明細書
【訂正対象項目名】００１５
【訂正方法】変更
【訂正の内容】
【００１５】
実施例６：
１）触媒調整（予備形成コンプレックスと式：ＡｌＸnＲ3-nの化合物の最終添加）：
ＳｎＣｌ4（四塩化錫）から成るルイス酸１．２ｍｌを、ヘプタンの中に入れられた上記加熱処理されたシリカ「I332」１．５ｇに添加した。この混合物を１００℃の温度で５時間攪拌し、次いで、得られた固体をトルエンで洗浄した。この方法で、触媒用の固体支持体を得た。
次いで、この固体支持体とは別に、１．９ｇの無水ＡｌＣｌ3と０．６８ｇのＮｄＣｌ3を、トルエン中で、９０℃で３時間一緒に攪拌した。この方法で、Ｎｄ（η6−Ｃ6Ｈ5Ｍｅ）（ＡｌＣｌ4）3コンプレックスから成る溶液が得られた。
上記の固体支持体を、次いで、このコンプレックスと、３時間、９０℃で反応させた。得られた固体をトルエンで洗浄し、次いで、真空下で乾燥した。
この方法で得られた固体を、次いで、トリエチルアルミニウムのモル溶液１０ｍｌと反応させた。この方法で得られた触媒を、次いで、ヘプタンで洗浄し、真空下で乾燥した。
２）ブタジエン重合方法：
この実施例で述べた様にして調製された触媒７７ｍｇとジイソブチルアルミニウムハイドライドから成る活性体化合物３ミリモル／リットルが添加された１８０ｍｌのヘプタンから成る懸濁液を反応器に導入した。次いで、３０ｍｌのブタジエンを添加し、反応器温度を７０℃に調整した。１５分の反応時間の後、反応器を冷却し、次いで、得られたポリマーをメタノール中に沈殿させて重合を終了させた。
５．２２ｄｌ／ｇの固有粘度と、９９％を僅かに超えるシス結合含有量を有するポリブタジエン９．５ｇが得られた。
【誤訳訂正１０】
【訂正対象書類名】明細書
【訂正対象項目名】００１６
【訂正方法】変更
【訂正の内容】
【００１６】
実施例7：
１）触媒調整（その場で形成されるコンプレックスと式：ＡｌＸnＲ3-nの化合物の最終添加）：
無水ＡｌＣｌ3から成るルイス酸３．２４ｇと１．８１ｇの上記加熱処理されたシリカ「I332」を、トルエン中で一緒に、８０℃の温度で２時間３０分攪拌した。この方法で、触媒用の固体支持体を得た。
次いで、１．４４ｇのＮｄＣｌ3を添加し、この混合物を８０℃で３時間加熱した。この方法で、Ｎｄ（η6−Ｃ6Ｈ5Ｍｅ）（ＡｌＣｌ4）3コンプレックスをその場で形成した。得られた固体をトルエンとヘプタンで洗浄し、真空下で乾燥した。次いで、過剰のＡｌＣｌ3を真空下で１３０℃で昇華した。
この固体を、次いで、ヘプタン中で、５０℃で、ヘプタン中の１．１５Ｍのジエチルアルミニウムクロライド（上記式：ＡｌＸnＲ3-n（ここで、ｎ＝１））のモル質量の溶液２０ｍｌと反応させた。この方法で得られた触媒を、次いで、ヘプタンで洗浄し、真空下で乾燥した。得られた触媒を、冷却し、５０ｍｌのヘプタンで三回洗浄し、真空下で乾燥した。
２）ブタジエン重合方法：
この実施例で述べた様にして調製された触媒８０ｍｇとジイソブチルアルミニウムハイドライドから成る活性体化合物３ミリモル／リットルが添加された１８０ｍｌのヘプタンから成る懸濁液を反応器に導入した。次いで、３０ｍｌのブタジエンを添加し、反応器温度を７０℃に調整した。６０分の反応時間の後、反応器を冷却し、次いで、得られたポリマーをメタノール中に沈殿させて重合を終了させた。
４．５０ｄｌ／ｇの固有粘度と、９９％を僅かに超えるシス結合含有量を有するポリブタジエン０．４６ｇが得られた。
【誤訳訂正１１】
【訂正対象書類名】明細書
【訂正対象項目名】００１７
【訂正方法】変更
【訂正の内容】
【００１７】
実施例８：
１）触媒調整（予備形成コンプレックスと式：ＡｌＸnＲ3-nの化合物の最終添加）：
ＴｉＣｌ4から成るルイス酸３０ｍｌを、上記加熱処理されたシリカ「I332」１．１ｇに添加した。この混合物を８０℃の温度で１時間攪拌し、次いで、得られた固体をヘプタンで洗浄した。この方法で、触媒用の固体支持体を得た。
次いで、０．２１ｇのＮｄＣｌ3と０．２３ｇのＡｌＣｌ3をこの支持体０．６１ｇに添加し、この混合物を、次いで、９０℃で２日間攪拌した。この方法で、Ｎｄ（η6−Ｃ6Ｈ5Ｍｅ）（ＡｌＣｌ4）3コンプレックスがその場で形成された。得られた固体を次いでトルエンで洗浄し、真空下で乾燥した。
次いで、この固体を、室温で３時間、１．２５Ｍのトリエチルアルミニウム溶液５ｍｌと反応させた。次いで、得られた触媒をヘプタンで洗浄し、真空下で乾燥した。
２）ブタジエン重合方法：
この実施例で述べた様にして調製された触媒６６ｍｇとジイソブチルアルミニウムハイドライドから成る活性体化合物３ミリモル／リットルが添加された１８０ｍｌのヘプタンから成る懸濁液を反応器に導入した。次いで、３０ｍｌのブタジエンを添加し、反応器温度を７０℃に調整した。３０分の反応時間の後、反応器を冷却し、次いで、得られたポリマーをメタノール中に沈殿させて重合を終了させた。
２．２５ｄｌ／ｇの固有粘度と、９９％を僅かに超えるシス結合含有量を有するポリブタジエン６．１ｇが得られた。
【誤訳訂正１２】
【訂正対象書類名】明細書
【訂正対象項目名】００１８
【訂正方法】変更
【訂正の内容】
【００１８】
実施例９：
１）触媒調整（予備形成コンプレックスと式：ＡｌＸnＲ3-nの化合物の最終添加）：
ＳｂＣｌ5（五塩化アンチモン）から成るルイス酸０．６ｍｌを、上記加熱処理されたシリカ「I332」１．７８ｇに添加した。この混合物を周囲温度で２時間攪拌した。この方法で、触媒用の固体支持体を得た。
次いで、この固体支持体とは別に、１．５５ｇのＮｄＣｌ3と０．６２ｇのＡｌＣｌ3を、一緒に、トルエン中で、９０℃の温度で３時間攪拌した。この方法で、Ｎｄ（η6−Ｃ6Ｈ5Ｍｅ）（ＡｌＣｌ4）3コンプレックスから成る溶液が得られた。
次いで、上記固体支持体を、このコンプレックスと８０℃で４時間反応させた。次いで、得られた固体をトルエンで洗浄し、次いで、トリエチルアルミニウムのモル溶液１４ｍｌと反応させた。この方法で得られた触媒を、次いで、ヘプタンで洗浄し、真空下で乾燥した。
２）ブタジエン重合方法：
この実施例で述べた様にして調製された触媒３２．５ｍｇとジイソブチルアルミニウムハイドライドから成る活性体化合物３ミリモル／リットルが添加された１８０ｍｌのヘプタンから成る懸濁液を反応器に導入した。次いで、３０ｍｌのブタジエンを添加し、反応器温度を７０℃に調整した。３０分の反応時間の後、反応器を冷却し、次いで、得られたポリマーをメタノール中に沈殿させて重合を終了させた。
４．３９ｄｌ／ｇの固有粘度と、９９％を僅かに超えるシス結合含有量を有するポリブタジエン４ｇが得られた。
【誤訳訂正１３】
【訂正対象書類名】明細書
【訂正対象項目名】００１９
【訂正方法】変更
【訂正の内容】
【００１９】
実施例１０：
１）触媒調整（予備形成コンプレックスと式：ＡｌＸnＲ3-nの化合物の最終添加）：
上記加熱処理されたシリカ「I332」１．４７ｇと０．６７ｇのＨｆＣｌ4（四塩化ハフニウム）の混合物をオーブンに入れ、ＨｆＣｌ4を大気圧下で３００℃の温度で昇華させた。この方法で、触媒用の固体支持体を得た。
次いで、この固体支持体とは別に、０．７ｇのＮｄＣｌ3と１．５１ｇのＡｌＣｌ3を、一緒に、トルエン中で、９０℃の温度で３時間攪拌した。この方法で、Ｎｄ（η6−Ｃ6Ｈ5Ｍｅ）（ＡｌＣｌ4）3コンプレックスから成る溶液が得られた。
次いで、上記固体支持体を、このコンプレックスと９０℃で２時間反応させた。得られた固体をトルエンで洗浄し、次いで、トリエチルアルミニウムの１．１モル溶液１９ｍｌと反応させた。この方法で得られた触媒を、次いで、ヘプタンで洗浄し、真空下で乾燥した。
２）ブタジエン重合方法：
この実施例で述べた様にして調製された触媒１０８．５ｍｇとジイソブチルアルミニウムハイドライドから成る活性体化合物３ミリモル／リットルが添加された１８０ｍｌのヘプタンから成る懸濁液を反応器に導入した。次いで、３０ｍｌのブタジエンを添加し、反応器温度を７０℃に調整した。２０分の反応時間の後、反応器を冷却し、次いで、得られたポリマーをメタノール中に沈殿させて重合を終了させた。
４ｄｌ／ｇの固有粘度と、９９％を僅かに超えるシス結合含有量を有するポリブタジエン４．２５ｇが得られた。
【誤訳訂正１４】
【訂正対象書類名】明細書
【訂正対象項目名】００２０
【訂正方法】変更
【訂正の内容】
【００２０】
実施例１１：
１）触媒調整（予備形成コンプレックスと式：ＡｌＸnＲ3-nの化合物の最終添加での）：
ヘプタン中のＢＣｌ3から成るルイス酸のモル溶液６ｍｌを、ヘプタンの中に入れられた上記加熱処理されたシリカ「AEROSIL 200」２．６９ｇに添加した。
この混合物を７０℃の温度で１時間攪拌し、次いで、得られた固体をヘプタンで洗浄し，真空下で乾燥した。この方法で、触媒用の固体支持体を得た。
次いで、この固体支持体とは別に、０．６ｇのＮｄＣｌ3と１．６ｇのＡｌＣｌ3とを、トルエン中で、９０℃で３時間一緒に攪拌した。この方法で、Ｎｄ（η6−Ｃ6Ｈ5Ｍｅ）（ＡｌＣｌ4）3コンプレックスから成る溶液が得られた。
上記の固体支持体を、次いで、このコンプレックスと４時間、８０℃で反応させた。得られた固体を、次いで、トルエンで洗浄し、次いで、トリエチルアルミニムのモル溶液１０ｍｌと反応させた。この方法で得られた触媒を、次いで、ヘプタンで洗浄し、真空下で乾燥した。
２）ブタジエン重合方法：
この実施例で述べた様にして調製された触媒６８．５ｍｇとジイソブチルアルミニウムハイドライドから成る活性体化合物３ミリモル／リットルが添加された１８０ｍｌのヘプタンから成る懸濁液を反応器に導入した。次いで、３０ｍｌのブタジエンを添加し、反応器温度を７０℃に調整した。３０分の反応時間の後、反応器を冷却し、次いで、得られたポリマーをメタノール中に沈殿させて重合を終了させた。
４ｄｌ／ｇの固有粘度と、９９％を僅かに超えるシス結合含有量を有するポリブタジエン０．４０ｇが得られた。
【誤訳訂正１５】
【訂正対象書類名】明細書
【訂正対象項目名】００２１
【訂正方法】変更
【訂正の内容】
【００２１】
実施例１２：
１）触媒調整（予備形成コンプレックスと式：ＡｌＸnＲ3-nの化合物の最終添加での）：
ヘプタン中のＢＣｌ3から成るルイス酸のモル溶液７．９ｍｌを、ヘプタンの中に入れられた上記加熱処理されたシリカ「GRACE 332」１．２３ｇに添加した。この混合物を７０℃の温度で１時間攪拌し、次いで、得られた固体をヘプタンで洗浄し，真空下で乾燥した。この方法で、触媒用の固体支持体を得た。
次いで、この固体支持体とは別に、０．４２ｇのＰｒＣｌ3（三塩化プラセオジム）と１．５８ｇのＡｌＣｌ3とを、トルエン中で、９０℃で１時間３０分一緒に攪拌した。この方法で、Ｐｒ（η6−Ｃ6Ｈ5Ｍｅ）（ＡｌＣｌ4）3コンプレックスから成る溶液が得られた。
上記の固体支持体を、次いで、このコンプレックスと、１時間３０分、９０℃で反応させた。得られた固体をトルエンで洗浄し、次いで、トリエチルアルミニウムの１．１５モル溶液８．２ｍｌと反応させた。この方法で得られた触媒を、次いで、ヘプタンで洗浄し、真空下で乾燥した。
２）ブタジエン重合方法：
この実施例で述べた様にして調製された触媒６８．５ｍｇとジイソブチルアルミニウムハイドライドから成る活性体化合物３ミリモル／リットルが添加された１８０ｍｌのヘプタンから成る懸濁液を反応器に導入した。次いで、３０ｍｌのブタジエンを添加し、反応器温度を７０℃に調整した。３０分の反応時間の後、反応器を冷却し、次いで、得られたポリマーをメタノール中に沈殿させて重合を終了させた。
３ｄｌ／ｇの固有粘度と、９８％のシス結合含有量を有するポリブタジエン２．５４ｇが得られた。
これらの実施例は、本発明の固体支持触媒が高シス立体特異性ジエンポリマーの製造を可能とすることを示すものである。
本発明の触媒は、有機溶媒中での十分な水準の分散体を得る為に希土類を溶解させる為の有機希土類誘導体、例えば、カルボキシレートの前以っての合成を必要としない利点を示すものである。
更に、本発明のこの固体支持触媒は、調製の為に使用される式：ＡｌＸnＲ3-nの化合物の量に関係無しに、向上した安定な活性を示す利点を示す。例えば、十分な触媒活性は、相当過剰のトリアルキルアルミニウムが、化合物ＡｌＸnＲ3-nとして使用される時に達成される。